(57)【要約】  【課題】防眩性と白濁感の抑制とを両立することができる防眩性フィルムおよびその製造方法、偏光子ならびに表示装置を提供する。  【解決手段】防眩性フィルムは、基材と、基材の少なくとも一方の面に設けられた、微粒子および樹脂を含む防眩層とを有し、微粒子は主として面内方向に凝集しており、微粒子の凝集により防眩層の表面になだらかな凹凸が形成されている。フィルム表面のヘイズが０％以上５％以下、フィルム全体のヘイズが３％以上４０％以下、白濁度が２．０以下である。【選択図】図２
2009020288.tif 000002
【特許請求の範囲】
【請求項１】
基材と、
上記基材の少なくとも一方の面に設けられた、微粒子および樹脂を含む防眩層と
を有し、
上記微粒子は主として面内方向に凝集しており、
上記微粒子の凝集により上記防眩層の表面になだらかな凹凸が形成されていることを特徴とする防眩性フィルム。
【請求項２】
フィルム表面のヘイズが０％以上５％以下、
フィルム全体のヘイズが３％以上４０％以下
であることを特徴とする請求項１記載の防眩性フィルム。
【請求項３】
白濁度が２．０以下であることを特徴とする請求項１記載の防眩性フィルム。
【請求項４】
上記なだらかな凹凸は、樹脂と微粒子と溶剤とを含む塗料を上記基材上に塗布し、溶剤の乾燥時に生じる対流とベナードセルの形成過程で生じる上記微粒子の凝集により形成されることを特徴とする請求項１記載の防眩性フィルム。
【請求項５】
上記塗料に含まれる溶剤の表面張力は、上記微粒子の表面エネルギーよりも小さいことを特徴とする請求項４記載の防眩性フィルム。
【請求項６】
上記防眩層の厚みが、３μｍ以上２０μｍ以下であることを特徴とする請求項１記載の防眩性フィルム。
【請求項７】
上記防眩層表面の算術平均粗さＲａが、０．０５μｍ以上０．５μｍ以下であることを特徴とする請求項１記載の防眩性フィルム。
【請求項８】
上記防眩層に含まれる微粒子が、有機微粒子および無機微粒子の少なくとも一方であることを特徴とする請求項１記載の防眩性フィルム。
【請求項９】
上記防眩層に含まれる微粒子の含有量が、樹脂に対する割合で３ｗｔ％以上１５ｗｔ％以下であることを特徴とする請求項１記載の防眩性フィルム。
【請求項１０】
上記微粒子の平均粒径が、０．０１μｍ以上１０μｍ以下であることを特徴とする請求項１記載の防眩性フィルム。
【請求項１１】
上記微粒子が、上記樹脂により被覆されていることを特徴とする請求項１記載の防眩性フィルム。
【請求項１２】
上記防眩層上に該防眩層よりも低い屈折率を有する低屈折率層をさらに備えることを特徴とする請求項１記載の防眩性フィルム。
【請求項１３】
請求項１〜１２のいずれか１項に記載の防眩性フィルムを備えることを特徴とする偏光子。
【請求項１４】
請求項１〜１２のいずれか１項に記載の防眩性フィルムを表示面に備えることを特徴とする表示装置。
【請求項１５】
樹脂と微粒子と溶剤とを含む塗料を基材上に塗工する工程と、
上記塗料を乾燥させることにより、上記微粒子を主として面内方向に凝集させて、上記塗料の表面になだらかな凹凸を形成する工程と、
上記なだらかな凹凸が形成された塗料を硬化させる工程と
を備えることを特徴とする防眩性フィルムの製造方法。
【請求項１６】
上記なだらかな凹凸を形成する工程では、上記塗料の乾燥時に生じる対流とベナードセルの形成過程で生じる上記微粒子の凝集により、上記なだらかな凹凸を形成することを特徴とする請求項１５記載の防眩性フィルムの製造方法。
【請求項１７】
塗料に含まれる溶剤の表面張力は、微粒子の表面エネルギーよりも小さいことを特徴とする請求項１５記載の防眩性フィルムの製造方法。
【発明の詳細な説明】
【技術分野】
【０００１】
この発明は、防眩性フィルムおよびその製造方法、偏光子ならびに表示装置に関する。詳しくは、液晶ディスプレイ（Liquid Crystal Display：ＬＣＤ）、プラズマディスプレイ（Plasma Display Panel：ＰＤＰ）、エレクトロルミネッセンス（Electro Luminescence：ＥＬ）ディスプレイ、リアプロジェクションディスプレイ、光源にレーザを用いたリアプロジェクションディスプレイ（レーザＴＶ）、ＣＲＴ（Cathode Ray Tube）ディスプレイなどの各種表示装置の表示面に用いられる防眩性フィルムに関する。
【背景技術】
【０００２】
従来、液晶ディスプレイ、プラズマディスプレイ、ＣＲＴディスプレイなどの各種表示装置においては、蛍光灯などの外光が表面に映り込み、視認性が著しく損なわれてしまうことを防ぐために、（１）表示装置表面に光学多層膜や低屈折率膜を設けて反射率を低くする技術、（２）表面に微細な凹凸を有する防眩性フィルムを設けて外光を拡散反射し、映り込み像をぼかす技術が採用されている。
【０００３】
ここで、（１）および（２）の技術のうち後者の技術について、図７を参照して説明する。防眩性フィルム１０１は、基材１１１と、この基材１１１上に設けられた防眩層１１２とを有する。防眩層１１２は、微粒子１１３を含み、この微粒子１１３が防眩層１１２の表面から突き出すことにより、表面に微細凹凸形状が形成されている。この防眩性フィルム１０１は、シリカフィラーや有機フィラーなどの微粒子１１３を含有する塗料を基材１１１上に塗工し、この塗料を硬化させることにより形成される。上述の構成を有する防眩性フィルムでは、防眩層１１２に入射する光が防眩層１１２から突き出した微粒子１１３により散乱されるので、表面反射による映り込みが低減される。
【０００４】
しかしながら、光学多層膜を用いると製造コストが上がるうえ、防眩性が十分ではなく、低屈折率膜を用いて製造コストを抑えても反射率が比較的高いため、映り込みが気になるという問題がある。一方、シリカフィラーや有機フィラーなどを混ぜ合わせて表面に微細な凹凸を形成し、拡散反射により映り込み像をぼかす技術においては、粒子一つ一つによって形成される突起形状は急峻であるため、防眩性は得られるものの白濁感が強く、特に外光が強い場合にはコントラストが下がって視認性が落ちるという問題がある。
【０００５】
そこで、近年、防眩性を有しつつ、白濁感を抑えた（すなわちコントラストの高い）表面処理が求められ、その技術は今までにいくつか検討されている。
【０００６】
例えば、下記特許文献１には、優れた防眩性、コントラストの改善、透過鮮明度の向上、文字ボケの軽減などを実現するために、５個以上の微粒子により形成される三次元立体構造の凝集部を防眩層内に複数存在させると共に、この複数の凝集部を寄り集まらせないようして、防眩層最表面の凹凸形状を形成してなる防眩性積層体が開示されている。
【０００７】
また、下記特許文献２には、ヘイズ、光沢度、表面粗さの制御により、ディスプレイ面の画像を見る場合に、眩しさを感ずることなく、表示された文字、その他の画像の解像度がよく、コントラストもはっきりとした状態となるような、防眩性フィルムが開示されている。
【０００８】
また、下記特許文献３には、所望の凹凸のサイズ、頻度での表面凹凸形状の緻密な制御を可能とし、周期性のある凹凸形状を有する防眩フィルム、偏光フィルム、表示装置および防眩フィルムの製造方法が開示されている。
【０００９】
また、防眩性フィルムの白濁感を改善するには、図８に示すように、防眩層１１２における微粒子１１３の含有量を減らして、表面の微細凹凸形状の周期を長くすることが考えられる。
【００１０】
【特許文献１】特開２００５−３１６４１３号公報
【００１１】
【特許文献２】特開２００６−１５４８３８号公報
【００１２】
【特許文献３】特開２０００−２０６３１７号公報
【発明の開示】
【発明が解決しようとする課題】
【００１３】
しかしながら、防眩性と白濁感の抑制との両特性はトレードオフの関係にあることから、従来の技術では、これらの特性を両立させた防眩性フィルムを設計することは困難である。
【００１４】
例えば、上述の特許文献１のように、三次元立体構造の凝集部により凹凸形状を形成すると、表面に急峻な突起が形成されてしまい、その結果、表面散乱が増加し、白濁感が強くなってしまう。
【００１５】
また、上述の特許文献２のように、ヘイズ、光沢度、表面粗さを制御するだけでは、十分な防眩性とコントラストを得ることは困難である。
【００１６】
また、上述の特許文献３のように、周期性のある凹凸形状を設けることで適度な防眩性を得ることはできるが、十分なコントラストを得ることは困難であり、また、周期性のある形状によりモアレを発生してしまう虞もある。
【００１７】
また、図８に示すように、表面の微細凹凸形状の周期を長くすることで防眩性を抑えると、図９に示すように、表面から突出した微粒子１１３の間に平坦部ができるため、防眩性が低下してしまう。
【００１８】
したがって、この発明の目的は、防眩性と白濁感の抑制とを両立することができる防眩性フィルムおよびその製造方法、偏光子ならびに表示装置を提供することにある。
【課題を解決するための手段】
【００１９】
本発明者らは、鋭意検討の結果、表面から個々の粒子を突き出させることにより、表面に急峻な凹凸形状を形成するのではなく、微粒子を主として面内方向に凝集させることにより、表面に緩やかで周期の長い、なだらかな凹凸を形成することで、防眩性を保持しつつ、コントラストに優れた防眩性フィルムを発明するに至った。
【００２０】
この発明の防眩性フィルムは、
基材と、
基材の少なくとも一方の面に設けられた、微粒子および樹脂を含む防眩層と
を有し、
微粒子は主として面内方向に凝集しており、
微粒子の凝集により防眩層の表面になだらかな凹凸が形成されていることを特徴とする。
【００２１】
この発明の防眩性フィルムでは、表面になだらかな凹凸が形成されているので、なだらかな凹凸により光を散乱することができる。
【００２２】
この発明の偏光子は、防眩層フィルムを備えることを特徴とする。この発明の表示装置は、防眩層フィルムを表示面に備えることを特徴とする。
【００２３】
この発明の防眩性フィルムの製造方法は、
樹脂と微粒子と溶剤とを含む塗料を基材上に塗工する工程と、
塗料を乾燥させることにより、微粒子を主として面内方向に凝集させて、塗料の表面になだらかな凹凸を形成する工程と、
なだらかな凹凸が形成された塗料を硬化させる工程と
を備えることを特徴とする。
【００２４】
この発明の防眩性フィルムの製造方法では、基材上に塗工された塗料を乾燥させることにより、微粒子を主として面内方向に凝集させるので、表面になだらかな凹凸を形成することができる。
【発明の効果】
【００２５】
以上説明したように、この発明によれば、表面に形成する凹凸形状を制御し、なだらかな凹凸によって拡散反射特性を制御するので、コントラストと防眩性という相反する特性を両立することができる。したがって、高コントラストを有し、かつ、防眩性を保持する防眩性フィルムを提供することができる。
【発明を実施するための最良の形態】
【００２６】
以下、この発明の実施形態について図面を参照しながら説明する。なお、以下の実施形態の全図においては、同一または対応する部分には同一の符号を付す。
【００２７】
（１）第１の実施形態
（１−１）液晶表示装置の構成
図１は、この発明の第１の実施形態による液晶表示装置の構成の一例を示す。この液晶表示装置は、図１に示すように、光を出射するバックライト３と、バックライト３から出射された光を時間的空間的に変調して画像を表示する液晶パネル２とを備える。液晶パネル２の両面にはそれぞれ、偏光子２ａ，２ｂが設けられている。液晶パネル２の表示面側に設けられた偏光子２ｂには、防眩性フィルム１が設けられている。
【００２８】
バックライト３としては、例えば直下型バックライト、エッジ型バックライト、平面光源型バックライトを用いることができる。バックライト３は、例えば、光源、反射板、光学フィルムなどを備える。光源としては、例えば、冷陰極蛍光管（Cold Cathode Fluorescent Lamp：ＣＣＦＬ）、熱陰極蛍光管（Hot Cathode Fluorescent Lamp：ＨＣＦＬ）、有機エレクトロルミネッセンス（Organic ElectroLuminescence：ＯＥＬ）、発光ダイオード(Light Emitting Diode：ＬＥＤ)などを用いることができる。
【００２９】
液晶パネル２としては、例えば、ツイステッドネマチック（Twisted Nematic：ＴＮ）モード、スーパーツイステッドネマチック（Super Twisted Nematic：ＳＴＮ）モード、垂直配向（Vertically Aligned：ＶＡ）モード、水平配列（In-Plane Switching：ＩＰＳ）モード、光学補償ベンド配向（Optically Compensated Birefringence：ＯＣＢ）モード、強誘電性（Ferroelectric Liquid Crystal：ＦＬＣ）モード、高分子分散型液晶（Polymer Dispersed Liquid Crystal：ＰＤＬＣ）モード、相転移型ゲスト・ホスト（Phase Change Guest Host：ＰＣＧＨ）モードなどの表示モードのパネルを用いることができる。
【００３０】
液晶パネル２の両面には、例えば偏光子２ａ，２ｂがその透過軸が互いに直交するようにして設けられる。偏光子２ａ，２ｂは、入射する光のうち直交する偏光成分の一方のみを通過させ、他方を吸収により遮へいするものである。偏光子２ａ，２ｂとしては、例えば、ポリビニルアルコール系フィルム、部分ホルマール化ポリビニルアルコール系フィルム、エチレン・酢酸ビニル共重合体系部分ケン化フィルムなどの親水性高分子フィルムに、ヨウ素や二色性染料などの二色性物質を吸着させて一軸延伸させたものを用いることができる。
【００３１】
特にこの発明の防眩性フィルムを部分駆動方式（バックライトを部分的にオン、オフし、黒色をより黒くする方法）のバックライトと組み合わせると、より黒を沈めることができ、コントラストを上げられるので、高性能な液晶テレビなどを実現することができる。
【００３２】
（１−２）防眩性フィルムの構成
図２は、この発明の第１の実施形態による防眩性フィルム１の構成の一例を示す。この防眩性フィルム１は、図２に示すように、基材１１と、この基材１１上に設けられた防眩層１２とを備え、その表面になだらかなうねりの微細凹凸形状を有する。この防眩性フィルム１は、例えば、ワードプロセッサ、コンピュータ、テレビおよび車載用計器盤などの各種ディスプレイ、特に液晶表示装置に適用して好適なものである。
【００３３】
表面ヘイズは、好ましくは０〜５％、より好ましくは０〜１％である。表面ヘイズが５％以下であると白濁感が感じられなくなり、１％以下であると更に白濁感が減少しコントラストを向上できる。なお、表面ヘイズは表面散乱を検出したときの値であり、表面ヘイズが高ければ高いほど白濁感が増す。
【００３４】
全体ヘイズは、好ましくは３〜４０％、より好ましくは３〜３０％である。３〜４０％の範囲内とすることにより、写像鮮明性を低下させずに適度な防眩性を得ることができる。すなわち、３％未満であると、十分な防眩性を得ることが困難となる。また、４０％を超えると写像鮮明性が低下してしまう。なお、全体ヘイズは、表面ヘイズと内部ヘイズとを加算した値である。
【００３５】
白濁度は、好ましくは０．５〜２．０、より好ましくは０．５〜１．５である。白濁度が２．０以下であるとコントラストの低下を抑制でき、１．５以下であるとより優れたコントラストを実現できる。また、０．５未満であると防眩性が低下してしまう。
【００３６】
（基材）
基材１１としては、例えば、透明性を有するフィルム、シート、基板などを用いることができる。基材１１の材料としては、例えば公知の高分子材料を用いることができる。公知の高分子材料としては、例えば、トリアセチルセルロース（ＴＡＣ）、ポリエステル（ＴＰＥＥ）、ポリエチレンテレフタレート（ＰＥＴ）、ポリイミド（ＰＩ）、ポリアミド（ＰＡ）、アラミド、ポリエチレン（ＰＥ）、ポリアクリレート、ポリエーテルスルフォン、ポリスルフォン、ポリプロピレン（ＰＰ）、ジアセチルセルロース、ポリ塩化ビニル、アクリル樹脂（ＰＭＭＡ）、ポリカーボネート（ＰＣ）、エポキシ樹脂、尿素樹脂、ウレタン樹脂、メラミン樹脂などが挙げられる。基材１１の厚さは、生産性の観点から３８〜１００μｍであることが好ましいが、この範囲に特に限定されるものではない。
【００３７】
基材１１は、偏光子２ｂの保護フィルムとしての機能を有することが好ましい。偏光子２ｂに保護フィルムを別途設ける必要がなくなるので、防眩性フィルム１を有する偏光子２ｂを薄型化できるからである。
【００３８】
（防眩層）
防眩層１２は樹脂と微粒子１３とを含んでいる。微粒子１３は、主として防眩層１２の面内方向に凝集し、２次元的な凝集体となっている。この凝集体は、例えば、防眩層表面において寄り集まることなく存在しており、この凝集体により防眩層１２の表面に連続的でなだらかなうねりの微細凹凸形状が形成されている。ここで、「微粒子１３が主として防眩層１２の面内方向に凝集する」とは、（１）すべての微粒子１３が防眩層１２の厚さ方向に重ならず面内方向にのみ凝集していること、もしくは、（２）ほとんどの微粒子１３が面内方向に凝集すると共に、それ以外の残りの微粒子１３が白濁度の増大を招く（白濁度２．０を超える）ことのない範囲で厚さ方向に重なり合っていることをいう。
【００３９】
防眩層の表面において、微粒子１３は樹脂により覆われている。ここで、微粒子１３が樹脂により完全に覆われていることが、白濁感の抑制の観点から好ましいが、白濁度の増大を招く（白濁度２．０を超える）ことがない範囲であれば、微粒子１３の一部が樹脂により覆われず露出されていてもよい。また、すべての微粒子１３が２次元的な凝集体を形成していることが理想的であるが、白濁度の増大を招くことがない範囲で、一部の微粒子１３が凝集体とならず孤立して存在していてもよい。
【００４０】
防眩層１２の平均膜厚は、好ましくは３〜２０μｍ、より好ましくは４〜１５μｍである。この範囲にすることで、十分な防眩性と硬度を得ることができる。また、２０μｍを超える厚みになるとカールが大きく、後工程での作業性に支障をきたすことがある。防眩層１２の表面における粗さ曲線の算術平均粗さＲａは、好ましくは０．０５〜０．５μｍである。粗さ曲線の算術平均粗さＲａが０．０５μｍ未満であると、防眩性が低下してしまい、０．５μｍを超えると、コントラストが低下してしまう。
【００４１】
フィラーとしての微粒子１３は、例えば、無機微粒子または有機微粒子などの球形微粒子である。微粒子１３の平均粒径は、好ましくは０．０１〜１０μｍである。０．０１〜１０μｍであると、塗布後、乾燥前の膜厚の調節で、適度な対流とベナードセル形成が可能となる。すなわち、０．０１μｍ未満であると乾燥前の膜厚が薄くベナードセルが形成しにくくなる。１０μｍを超えると乾燥前の膜厚が厚くベナードセルが大きくなり、微粒子１３が三次元立体構造の凝集体を形成し、この凝集体により形成される突起は急峻となり、白濁感が増加する。また、微粒子１３としては、防眩層１２の作製の際に用いる塗液に含まれる溶剤の表面張力よりも大きい表面エネルギーを有するものを用いることが好ましい。
【００４２】
有機微粒子としては、例えば、アクリル樹脂（ＰＭＭＡ）、ポリスチレン（ＰＳ）、アクリル−スチレン共重合体、メラミン樹脂、ポリカーボート（ＰＣ）などからなるものを用いることができる。有機微粒子は、架橋や未架橋などの反応には特に限定されるものではなく、プラスチックなどからなるものであれば用いることができる。
【００４３】
無機微粒子としては、例えば、酸化珪素、酸化チタン、酸化アルミニウム、酸化亜鉛、酸化錫、炭酸カルシウム、硫酸バリウム、タルク、カオリン、硫酸カルシウムなどからなるものを用いることができる。これらの無機微粒子に対して有機物処理を施すことによりその表面を非極性にすることが好ましい。後述する乾燥工程において微粒子１３の対流や凝集が適度に生じて、所定のベナードセルが形成されやすくなるからである。
【００４４】
第１の実施形態による防眩性フィルム１は、図２に示すように、連続的でなだらかな微細凹凸形状を有するのに対して、従来の防眩性フィルムは、図７に示すように、急峻な角度成分を含む微細凹凸形状を有している。したがって、この第１の実施形態による防眩性フィルム１では、光が広角にわたり拡散することを抑え、表示画面の白濁化を低減できるのに対して、従来の防眩性フィルムでは、光が広角にわたり拡散するため、表示画面が白濁化してしまう。なお、図７に示す従来の防眩性フィルムでは、粒子サイズと微粒子の突出量とにより微細凹凸形状が決定される。
【００４５】
（１−３）防眩性フィルムの製造方法
次に、上述の構成を有する防眩性フィルム１の製造方法の一例について説明する。この防眩性フィルムの製造方法は、塗料を調製する塗料調製工程と、塗料を基材上に塗工する塗工工程と、塗工した樹脂を乾燥させる乾燥工程と、乾燥した樹脂を硬化させる硬化工程とを備える。
【００４６】
（塗料調製）
まず、樹脂と微粒子１３とを溶剤に加えて混合し、微粒子１３が分散した塗料を得る。この際、必要に応じて光安定剤、紫外線吸収剤、帯電防止剤、難燃剤、酸化防止剤などをさらに添加するようにしてもよい。また、粘度調整剤として、シリカ微粒子などをさらに添加するようにしてもよい。
【００４７】
樹脂としては、光または電子線などにより硬化する電離放射線硬化型樹脂、または熱により硬化する熱硬化型樹脂を単独で、または混合したものを用いることができ、製造の容易性の観点からすると、紫外線により硬化する感光性樹脂が最も好ましい。このような感光性樹脂としては、例えば、ウレタンアクリレート、エポキシアクリレート、ポリエステルアクリレート、ポリオールアクリレート、ポリエーテルアクリレート、メラミンアクリレートなどのアクリレート系樹脂を用いることができる。例えば、ウレタンアクリレート樹脂は、ポリエステルポリオールにイソシアネートモノマー、あるいはプレポリマーを反応させ、得られた生成物に、水酸基を有するアクリレートまたはメタクリレート系のモノマーを反応させることによって得られる。硬化後の特性は適宜選択することが可能であり、例えば、画像透過性の観点からすると透光性に優れるものが好ましく、耐傷性の点からすると高硬度を有するものが好ましい。なお、感光性樹脂は、紫外線硬化樹脂に特に限定されるものではなく、透光性を有するものであれば用いることができるが、着色やヘイズにより透過光の色相や透過光量が変化しないものが好ましい。
【００４８】
電離放射線硬化型樹脂として感光性樹脂を用いる場合には、感光性樹脂に含まれる光重合開始剤としては、例えば、ベンゾフェノン誘導体、アセトフェノン誘導体、アントラキノン誘導体などを単独で、あるいは併用して用いることができる。この感光性樹脂には、皮膜形成をより良くさせる成分、例えばアクリル系樹脂などをさらに適宜選択配合してもよい。
【００４９】
熱硬化性樹脂としては、例えば、フェノール樹脂、尿素樹脂、ジアリルフタレート樹脂、メラミン樹脂、グアナミン樹脂、不飽和ポリエステル樹脂、ポリウレタン樹脂、エポキシ樹脂、アミノアルギッド樹脂、メラミン−尿素共縮合樹脂、珪素樹脂、ポリシロキサン樹脂、酢酸プロピオン酸セルロースなどを用いることができる。必要に応じて、架橋剤、重合開始剤などの硬化剤、重合促進剤、粘度調整剤などの添加剤を添加するようにしてもよい。
【００５０】
溶剤としては、微粒子１３の表面エネルギーよりも小さい表面張力を有するものを用いることが好ましい。このような溶剤を用いることで、微粒子１３を主として面内方向に凝集させることができるからである。溶剤としては、例えば、アセトン、ジエチルケトン、ジプロピルケトン、メチルエチルケトン、メチルブチルケトン、メチルイソブチルケトン、シクロヘキサノン、ギ酸メチル、ギ酸エチル、ギ酸プロピル、ギ酸イソプロピル、ギ酸ブチル、酢酸メチル、酢酸エチル、酢酸プロピル、酢酸イソプロピル、酢酸ブチル、酢酸イソブチル、酢酸第二ブチル、酢酸アミル、酢酸イソアミル、酢酸第二アミル、プロピオン酸メチル、プロピオン酸エチル、酪酸メチル、酪酸エチル、乳酸メチルなどのケトン類またはカルボン酸エステル類よりなる溶剤、メタノール、エタノール、イソプロパノール、ｎ−ブタノール、sec-ブタノール、tert-ブタノールなどのアルコール類を挙げることができる。これらの溶剤は単一でも２成分以上の混合物でもよく、更に上記に例示したもの以外の溶剤を、樹脂組成物の性能が損なわれない範囲で加えることもできる。
【００５１】
溶剤の表面張力は、塗布温度で２３ｍＮ／ｍ以下のものを使用することが好ましい。後工程である乾燥工程においてベナードセルをほどよく形成し、防眩層表面になだらかなうねりを得ることができるからである。表面張力が上記範囲を超えると微粒子１３の凝集が激しく、防眩層１２表面に形成される凹凸が大きくなる傾向があるため、防眩性には優れるものの、白濁し、ぎらついた表面になる場合がある。このような有機溶剤としては、例えば環境温度２０℃において表面張力２０．０ｍＮ／ｍの第３級ブタノール、２２℃の環境条件において２２．１ｍＮ／ｍの酢酸イソプロピルなどが挙げられるが、上記要件を満たせば、これらの材料に特に限定されるものではない。
【００５２】
溶剤の表面張力は、例えばwilhelmy法により、wilhelmy板と液体試料とを接触させて歪みを与え、wilhelmy板を液中に引っ張ろうとする力を測定することにより算出できる。測定装置としては、例えば動的表面張力測定装置（株式会社ユービーエム製、商品名：レオサーフ）を用いることができる。
【００５３】
（塗工）
次に、上述のようにして得られた塗料を、基材１１上に塗工する。塗料は、乾燥後の平均膜厚が好ましくは３〜２０μｍ、より好ましくは４〜１５μｍとなるように塗工される。膜厚がこの数値範囲よりも薄い場合は、所望の硬さを得ることが困難となり、この数値範囲よりも厚い場合は、大きくカールする場合がある。塗布厚は、例えば、塗料の固形分を適宜調製することにより選択可能である。塗工方法は、特に限定されるものではなく、公知の塗工方法を用いることができる。公知の塗工方法としては、例えば、マイクログラビアコート法、ワイヤーバーコート法、ダイレクトグラビアコート法、ダイコート法、ディップ法、スプレーコート法、リバースロールコート法、カーテンコート法、コンマコート法、ナイフコート法、スピンコート法などが挙げられる。
【００５４】
（乾燥）
次に、基材１１上に塗工された塗料を乾燥させることにより、溶剤を揮発させる。そして、溶剤の乾燥時に生じる対流とベナードセルの形成過程で生じる微粒子１３の凝集により、塗膜表面に微細凹凸形状を形成する。この際、微粒子１３を主として防眩層１２の面内方向に凝集させるようにする。塗膜の厚さ方向に微粒子１３の重なりができると、表面形状としては急峻な角度成分が形成され、白濁感が増してしまうからである。
【００５５】
微粒子１３の凝集の程度は、例えば、溶剤の表面張力と、微粒子の表面エネルギーとを適宜調整することにより選ぶことができる。また、乾燥温度および乾燥時間は、塗料中に含まれる溶剤の沸点によって適宜決定することが可能である。その場合、乾燥温度および乾燥時間は、基材１１の耐熱性を配慮し、熱収縮により基材１１の変形が起きない範囲で選定することが好ましい。
【００５６】
また、ベナードセル内に形成される液状の樹脂のメニスカスによって、塗工膜表面になだらかなうねりの微細凹凸形状を形成することが好ましい。このベナードセル内に形成されたメニスカスを乾燥後にも維持するために、乾燥工程を経ても硬化させるまでは液状である樹脂を用いることが好ましい。これにより、乾燥させても表面になだらかなうねりを保つことができるからである。
【００５７】
乾燥条件は特に限定されるものではなく、自然乾燥であっても、乾燥温度や乾燥時間などを調整する人工的乾燥であってもよい。但し、乾燥時に塗料表面に風を当てる場合、塗膜表面に風紋が生じないようすることが好ましい。風紋が生じると防眩層表面に所望のなだらかなうねりの微細凹凸形状が形成されにくくなる傾向があり、防眩性とコントラストとを両立することが困難になるからである。
【００５８】
（硬化）
次に、例えば電離放射線照射または加熱により、基材１１上にて乾燥された樹脂を硬化させる。これにより、２次元的な凝集体を１つの山として、周期の大きな微細凹凸形状を形成することができる。すなわち、従来と比較して周期の広く、かつ、なだらかな微細凹凸形状が防眩層１２の表面に形成される。この微細凹凸形状は、上述したように、溶剤の乾燥時に生じる対流とベナードセルの形成過程で生じる微粒子の凝集により形成される。
【００５９】
電離放射線としては、例えば、電子線、紫外線、可視光線、ガンマ線、電子線などを用いることができ、生産設備の観点から、紫外線が好ましい。紫外線源としては、超高圧水銀灯、高圧水銀灯、低圧水銀灯、カーボンアーク、キセノンアーク、メタルハライドランプなどを用いることができる。積算照射量は、樹脂の硬化特性、樹脂や基材１１の黄変抑制などを考慮して適宜選択することが好ましい。また、照射の雰囲気は、樹脂硬化の具合に応じて適宜選択することができ、例えば、空気、窒素、アルゴンなどの不活性ガスの雰囲気が挙げられる。
以上により、目的とする防眩性フィルム１が得られる。
【００６０】
上述したように、この第１の実施形態によれば、微粒子１３を主として面内方向に凝集させているので、防眩層の表面になだらかな凹凸（調整された角度成分）を形成することができる。したがって、白濁度を抑えると共に、適度な防眩性を付与することができる。すなわち、防眩性とコントラストとを共に良好にできる。また、ざらつき感を抑えることもできる。したがって、このような防眩性フィルムを表示装置に備えることで、画像の視認性を向上させることができる。
【００６１】
（２）第２の実施形態
（２−１）防眩性フィルムの構成
図３は、この発明の第２の実施形態による防眩性フィルムの構成の一例を示す。なお、上述の第１の実施形態と同様の部分には同一の符号を付してその説明を省略する。この防眩性フィルム１０は、上述の第１の実施形態において、防眩層１２上に、この防眩層１２より低い屈折率を有する低屈折率層１４を設けるものである。低屈折率層１４の表面には微細凹凸形状が設けられている。この微細凹凸形状は、例えば、防眩層表面の微細凹凸形状と同等またはそれ以上にならだかなうねりを有する。
【００６２】
低屈折率層１４は、例えば、電離放射線硬化型樹脂から成るマトリックス中に、中空微粒子を添加することにより、低屈折率化が可能となる。前記中空微粒子としては、シリカ、アルミナなどの無機微粒子、スチレン、アクリルなどの有機微粒子が挙げられるが、シリカ微粒子が特に好ましい。この中空微粒子は内部に空気を含有しているために、それ自身の屈折率は、通常の粒子と比較して低くなる。例えば、シリカ微粒子では屈折率＝１．４６であるのに対して中空シリカ微粒子では屈折率≦１．４５である。また、中空微粒子をマトリックス中に添加した場合、この微粒子は中空であるために、マトリックスが微粒子内部に浸漬することが無く、屈折率の上昇を防ぐことが出来る。
【００６３】
低屈折率層１４としては、例えば、中空微粒子を含む低屈折率層、フッ素系樹脂を含む低屈折率層を用いることができるが、中空微粒子を含む低屈折率層を用いることが好ましい。これは以下の理由による。
【００６４】
（１）樹脂がアクリルでＵＶ硬化なので、耐アルカリ性が向上する。（２）低屈折率層１４を構成するマトリックス（樹脂）としてアクリル樹脂を用いた場合、マトリックスと下地の防眩層１２との親和性が良く、マトリックスがレベリングし、下地の防眩層表面の凹凸に追従しやすい。したがって、低屈折率層１４を防眩層１２の表面に設けた場合にも、防眩性が損なわれない。（３）中空微粒子を含む樹脂は、フッ素（Ｆ）系の樹脂に比して下地の防眩層１２との濡れ性が良い。（４）中空微粒子を含む低屈折率層１４は、フッ素系樹脂を含む低屈折率層１４に比べて、防眩層１２との密着性が向上する。（５）中空微粒子を含む低屈折率層１４は、フッ素系樹脂を含む低屈折率層１４に比べて屈折率を低下できる。（６）マトリックスとして紫外線硬化樹脂を用いた場合には、表面硬度が低下しない。（７）中空微粒子を含む低屈折率層１４は、フッ素系樹脂を含む低屈折率層１４に比べてコストが低い。（８）中空微粒子を含む低屈折率層１４は、フッ素系樹脂を含む低屈折率層１４に比べて耐擦傷性を向上することができる。（９）中空微粒子を含む低屈折率層１４は、フッ素系樹脂を含む低屈折率層１４に比べて環境に易しい。
【００６５】
中空微粒子の平均粒径は、１０〜２００ｎｍであることが好ましく、より好ましくは３０〜６０ｎｍである。平均粒径が２００ｎｍよりも大きくなると、可視光波長に比べて無視できないサイズとなるため、低屈折率層１４の表面において光が散乱され、白っぽく見え、その透明性が低下する。また、この平均粒径が１０ｎｍ未満であると、中空微粒子が凝集しやすくなってしまう。また、中空シリカ微粒子などの中空微粒子は、樹脂との親和性を向上する観点から、その表面に、電離放射線にて重合するような（メタ）アクリロイル基を有するものが好ましい。
【００６６】
低屈折率層１４は、例えば、電離放射線にて硬化する樹脂を硬化してなる層であり、その樹脂は、好ましくは、多官能モノマーを９０％以上含んでいる。多官能モノマーとしては、例えば、多価アルコールと（メタ）アクリル酸とのエステル（例えば、エチレングリコールジ（メタ）アクリレート、１，４−ジシクロヘキサンジアクリレート、ペンタエリスリトールテトラ（メタ）アクリレート）、ペンタエリスリトールトリ（メタ）アクリレート、トリメチロールプロパントリ（メタ）アクリレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、１，２，３−シクロヘキサンテトラメタクリレート、ポリウレタンポリアクリレート、ポリエステルポリアクリレート）が挙げられる。
【００６７】
添加剤としては、変性シリコンアクリレート化合物などを入れても良く、具体的には、ジメチルシリコン分子内に少なくとも１つ以上の有機基を有するものが挙げられる。ジメチルシリコンに結合している有機基当量は、１６３０ｇ／ｍｏｌ以上であることを特徴とする。有機基当量の測定方法としては、核磁気共鳴測定法（ＮＭＲ）を用いてジメチルシリコン分子内のメチル基の1Ｈと有機基の1Ｈとのピーク強度比から算出する方法を用いることができる。有機基としては、メタクリル基、アクリル基、メルカプト基などが挙げられる。
【００６８】
（２−２）防眩性フィルムの製造方法
次に、第２の実施形態による防眩性フィルムの製造方法の一例について説明する。この第２の実施形態による防眩性フィルムの製造方法は、上述の第１の実施形態において、防眩層の形成工程後に低屈折率層の形成工程をさらに備えるものである。
以下、低屈折率層の形成工程について具体的に説明する。
【００６９】
（塗料調製）
まず、例えば、樹脂と溶剤とを混合した塗料を得る。この際、必要に応じて光安定剤、紫外線吸収剤、帯電防止剤、難燃剤、酸化防止剤などをさらに添加するようにしてもよい。
【００７０】
樹脂としては、光または電子線などにより硬化する電離放射線硬化型樹脂、または熱により硬化する熱硬化型樹脂を単独で、または混合したものを用いることができ、製造の容易性の観点からすると、紫外線により硬化する感光性樹脂が最も好ましい。電離放射線硬化型樹脂、熱硬化型樹脂としては、上述の第１の実施形態と同様のものを用いることができる。
【００７１】
また、樹脂として、乾燥工程の加熱により硬化する熱硬化型樹脂などを含むものを用いることが好ましい。このような樹脂を用いることにより、防眩層表面の凹部に塗料が流れ込んで凹部が埋まり、表面が平坦化してしまうのを抑えることができるからである。また、撥水撥油性の観点からすると、樹脂としてフッ素（Ｆ）を含むものを用いることが好ましい。
【００７２】
溶剤としては、使用する樹脂原料を溶解し、かつ、下地となる防眩層１２を溶解しないものが好ましい。このような溶剤として、例えば、第３級ブタノール、トルエン、メチルエチルケトン（ＭＥＫ）、イソプロピルアルコール（ＩＰＡ）、メチルイソブチルケトン（ＭＩＢＫ）などの有機溶剤が挙げられる。
【００７３】
（塗工）
次に、上述のようにして得られた塗料を、防眩層１２上に塗工する。塗工方法は、特に限定されるものではなく、防眩層の作製工程と同様の公知の塗工方法を用いることができる。防眩層１２上に所定量の厚みを均一に塗布することにより、塗膜の表面に、防眩層表面の微細凹凸形状と同等またはそれ以上になだらかなうねりを有する微細凹凸形状を形成することができる。
【００７４】
（乾燥・硬化）
次に、防眩層１２上に塗工された塗料を乾燥、硬化させる。これにより、表面になだらかな微細凹凸形状を有する低屈折率層１４が形成される。乾燥、硬化の方法としては、防眩層の作製工程と同様のものを用いることができる。
以上により、目的とする防眩性フィルム１０が得られる。
【００７５】
この第２の実施形態によれば、防眩層１２上に低屈折率層１４を設けているので、上述の第１の実施形態に比して反射率をより低減することができると共に、防眩層１２の表面に防汚性を付与できる。
【実施例】
【００７６】
以下、実施例によりこの発明を具体的に説明するが、この発明はこれらの実施例のみに限定されるものではない。
【００７７】
下記の実施例および比較例では、防眩層の乾燥膜厚、平均粒径を以下のようにして求めた。
（防眩層の乾燥膜厚）
厚み測定器（ＴＥＳＡ株式会社製、電気マイクロメータ）を用いて防眩層の厚みを測定した。
【００７８】
（平均粒径）
コールターマルチサイザーにより粒子径を測定し、得られたデータの平均値を微粒子（ビーズ）の平均粒径とした。
【００７９】
（実施例１）
まず、下記の塗料組成に示す原料を配合し、マグネチックスターラにて１時間攪拌して塗料を得た。次に、得られた塗料をバーコータにて厚さ８０μｍのＴＡＣフィルム（富士写真フィルム社製）上に塗工した。次に、８０℃の乾燥炉で２分間乾燥後、紫外線を５００ｍＪ／ｃｍ2照射し、乾燥膜厚１１μｍの防眩層を形成した。以上により、目的とする防眩性フィルムを得た。
＜塗料組成＞
樹脂：４官能ウレタンアクリルオリゴマー  １００重量部
開始剤：イルガキュア１８４  ５重量部
溶剤：ｔ−ブタノール  １２０重量部
微粒子：架橋性スチレンビーズ  ＳＢＸ６（積水化成品工業株式会社製）、平均粒径６μｍ、６重量部
【００８０】
（実施例２）
下記の塗料組成に示す原料を配合し、マグネチックスターラにて１時間攪拌して塗料を得た。次に、この塗料を用いる以外のことは実施例１と同様にして、乾燥膜１２μｍの防眩層を有する防眩性フィルムを得た。
＜塗料組成＞
樹脂：４官能ウレタンアクリルオリゴマー  １００重量部
開始剤：イルガキュア１８４  ５重量部
溶剤：ｔ−ブタノール  １２０重量部
微粒子：架橋性スチレンビーズ  ＳＢＸ６（積水化成品工業株式会社製）、平均粒径６μｍ、７重量部
【００８１】
（実施例３）
下記の塗料組成に示す原料を配合し、マグネチックスターラにて１時間攪拌して塗料を得た。次に、この塗料を用いる以外のことは実施例１と同様にして、乾燥膜厚１２μｍの防眩層を有する防眩性フィルムを得た。
＜塗料組成＞
樹脂：４官能ウレタンアクリルオリゴマー  １００重量部
開始剤：イルガキュア１８４  ５重量部
溶剤：ｔ−ブタノール  １２０重量部
微粒子：架橋性スチレンビーズ  ＳＢＸ６（積水化成品工業株式会社製）、平均粒径６μｍ、１５重量部
【００８２】
（実施例４）
下記の塗料組成に示す原料を配合し、マグネチックスターラにて１時間攪拌して塗料を得た。次に、この塗料を用いる以外のことは実施例１と同様にして、乾燥膜厚９．５μｍの防眩層を有する防眩性フィルムを得た。
＜塗料組成＞
樹脂：４官能ウレタンアクリルオリゴマー  １００重量部
開始剤：イルガキュア１８４  ５重量部
溶剤：ｔ−ブタノール  １２０重量部
微粒子：架橋性スチレンビーズ  ＳＢＸ６（積水化成品工業株式会社製）、平均粒径６μｍ、３重量部
【００８３】
（実施例５）
まず、実施例１と同様にして防眩性フィルムを得た。次に、得られた防眩性フィルム上に、フッ素（Ｆ）を含む高分子ポリマーをディップ法により１２０ｎｍの厚さとなるように塗工した後、硬化させた。これにより、低屈折率層（反射防止コート）が防眩層上に形成された。以上により、目的とする防眩性フィルムを得た。
【００８４】
（実施例６）
下記の塗料組成に示す原料を配合し、マグネチックスターラにて１時間攪拌して塗料を得た。次に、この塗料を用いる以外のことは実施例１と同様にして、乾燥膜厚２０μｍの防眩層を有する防眩性フィルムを得た。
＜塗料組成＞
樹脂：４官能ウレタンアクリルオリゴマー  １００重量部
開始剤：イルガキュア１８４  ５重量部
溶剤：トルエン  １２０重量部
微粒子：アクリルスチレン共重合体フィラー（ＭＳフィラー）（積水化成品工業株式会社製）、平均粒径１０μｍ、５重量部
【００８５】
（実施例７）
下記の塗料組成に示す原料を配合し、マグネチックスターラにて１時間攪拌して塗料を得た。次に、この塗料を用いる以外のことは実施例１と同様にして、乾燥膜厚３μｍの防眩層を有する防眩性フィルムを得た。
＜塗料組成＞
樹脂：４官能ウレタンアクリルオリゴマー  １００重量部
開始剤：イルガキュア１８４  ５重量部
溶剤：酢酸ブチル  ２０重量部
メチルイソブチルケトン（ＭＩＢＫ）  １００重量部
微粒子：シリカフィラー（積水化成品工業株式会社製）、平均粒径０．０１μｍ、３重量部
【００８６】
（実施例８）
まず、実施例１と同様にして防眩性フィルムを得た。次に、得られた防眩性フィルム上に、下記組成からなる低屈折率コーティング溶液を、ダイコーティング法により乾燥膜厚１００ｎｍとなるよう塗工し、８０℃で１分３０秒乾燥した後、窒素雰囲気下（酸素濃度１０００ｐｐｍ）で低屈折率層を硬化形成した。これにより、低屈折率層（反射防止コート）が防眩層上に形成され、目的とする防眩性フィルムを得た。
＜塗料組成＞
樹脂：ポリエステルアクリレートオリゴマー  ８重量部
トリメチロールプロパントリアクリレート  ３５重量部
１、６−ヘキサンジオールジアクリレート  ５７重量部
開始剤：イルガキュア１２７  １９重量部
変性シリコンアクリレート化合物  ２．５重量部
中空シリカゾル（平均粒径６０ｎｍ）  １２０重量部
溶媒：ＩＰＡ  ５００重量部
n−ブタノール  ７４００重量部
【００８７】
（比較例１）
溶剤として、フィラーよりも表面エネルギーの大きいトルエンを用い、微粒子の添加量を１０重量部とする以外のことは実施例１と同様にして、乾燥膜厚１２μｍの防眩層を有する防眩性フィルムを得た。
【００８８】
（比較例２）
フィラーの添加量を２０重量部に変えること以外は実施例３と同様にして、乾燥膜厚１２μｍの防眩層を有する防眩性フィルムを得た。
【００８９】
（比較例３）
平均粒径１２μｍのアクリルスチレン共重合体フィラー（積水化成品工業製）を用いること以外は実施例６と同様にして、乾燥膜厚１７μｍの防眩層を有する防眩性フィルムを得た。
【００９０】
（防眩性）
実施例１〜８および比較例１〜３の防眩性フィルムについて、防眩性の評価を行った。具体的には、防眩性フィルムにむき出しの蛍光灯を写し、反射像のぼやけ方を下記の基準で評価した。その結果を表２に示す。
Ａ：蛍光灯の輪郭が分からない（２本の蛍光灯が１本に見える）
Ｂ：蛍光灯がある程度認識できるが、輪郭がぼやけている
Ｃ：蛍光灯がそのまま写りこむ
【００９１】
（白濁度）
実施例１〜８および比較例１〜３の防眩性フィルムについて、白濁度の測定を行った。その結果を表２に示す。白濁感は、防眩層表面で拡散された反射光を検出することにより感じるものである。ここでは、市販の分光測色計を使用し、上記現象を模擬的に再現し、定量化した値を白濁度とした。なお、本測定の白濁度は、視覚的に感じる白濁感と相関があることを実験により確認している。
【００９２】
白濁度の具体的な測定法を以下に示す。まず、裏面反射の影響を抑え防眩性フィルム自体の拡散反射を評価するため、実施例１〜８および比較例１〜３の防眩性フィルムの裏面に粘着剤を介して黒色ガラスに貼合した。次に、積分球型分光測色計（エックスライト社製、商品名：ＳＰ６４）を用い、拡散光を試料表面に照射して試料法線方向から８°方向に傾いた位置に存在する検出器で反射光を測定するｄ／８°光学系にて測定を行った。測定値は正反射成分を除き拡散反射成分のみ検出するＳＰＥＸモードを採用し、検出視野角２°にて行った。
【００９３】
（粗さ評価）
実施例１〜８および比較例１〜３の防眩性フィルムについて、表面粗さを測定し、２次元断面曲線から粗さ曲線を取得し、粗さパラメータとして算術平均粗さＲａを算出した。その結果を表２に示す。なお、測定条件はＪＩＳ  Ｂ０６０１：２００１に準拠した。以下に測定装置および測定条件を示す。
測定装置：全自動微細形状測定機（株式会社小坂研究所製、商品名：サーフコーダーＥＴ４０００Ａ）
測定条件：カットオフ値（λｃ）０．８ｍｍ、評価長さ４ｍｍ（カットオフ値×５倍）、データサンプリング間隔０．５μｍ
【００９４】
（ヘイズ測定）
実施例１〜８および比較例１〜３の防眩性フィルムについて、表面および内部ヘイズを測定した。その結果を表２に示す。なお、全体ヘイズ（トータルヘイズ）は、表面ヘイズと内部ヘイズとを加算した値である。
評価装置：ヘーズメーター（村上色彩技術研究所製、商品名：ＨＭ−１５０型）
評価条件：ＪＩＳ  Ｋ７１３６
【００９５】
（表面観察）
実施例１〜８および比較例１〜３の防眩性フィルムについて、レーザ顕微鏡および光学顕微鏡により表面を観察した。その結果を表２に示す。
なお、表２中の「２次元凝集」、「３次元凝集」、「表面全体に分布」は、以下の内容を示す。
２次元凝集：ほぼ全ての微粒子が防眩層の面内方向に凝集
３次元凝集：微粒子が防眩層の面内方向および厚さ方向に凝集
表面全体：微粒子が防眩層表面の全体にほぼ隙間なく分布
【００９６】
また、実施例１〜８、比較例１〜３のうち、実施例１、比較例１〜２の防眩性フィルムの表面写真を代表して図４〜６に示す。図４Ａ、図５Ａ、図６Ａがそれぞれ、実施例１、比較例１、比較例２の防眩性フィルムのレーザ顕微鏡による表面写真（反射像）である。図４Ｂ、図５Ｂ、図６Ｂがそれぞれ、実施例１、比較例１、比較例２の防眩性フィルムの光学顕微鏡による表面写真（透過像）である。
【００９７】
【表１】
2009020288.tif 000003
【表２】
2009020288.tif 000004
【００９８】
表２から以下のことが分かる。
実施例１〜８の防眩性フィルムでは、溶剤の乾燥時に生じる対流により、ほぼ全ての微粒子を面内方向に凝集させるので、２次元的な凝集体を形成することができる。このため、算術平均粗さＲａが０．０５〜０．５０μｍとなり、なだらかな凹凸を防眩層表面に形成することができる。したがって、防眩度が「Ｂ」と良好であり、かつ、白濁度が０．５〜２．０と良好な範囲となる。すなわち、防眩性と白濁感の抑制とが両立している。また、表面のヘイズが０〜５％、フィルム全体のヘイズが３〜４０％と両ヘイズを共に良好な範囲とすることができる。
【００９９】
これに対して、比較例１の防眩性フィルムでは、溶剤の表面エネルギーが微粒子の表面エネルギーより大きいので、溶剤の乾燥時に生じる対流により大きな微粒子の凝集（３次元的な凝集体）が形成されてしまう。このため、算術平均粗さＲａが０．５５となり、荒れた表面状態となってしまう。したがって、防眩度は「Ａ」と良好であるが、白濁度が４．２と大きな値となってしまう。また、全体のヘイズおよび表面ヘイズもそれぞれ５４．０％、８．８％と大きな値になってしまう。
【０１００】
比較例２の防眩性フィルムでは、フィラーの添加量が樹脂に対する割合で１５ｗｔ％を超えているので、微粒子が分散せず、防眩層表面の全体にほぼ隙間なく分布してしまう。このため、算術平均粗さＲａが０．４２μｍとなり、荒れた表面状態となってしまう。したがって、防眩度は「Ａ」と良好であるが、白濁度が２．６と大きな値になってしまう。また、全体のヘイズおよび表面ヘイズもそれぞれ６３．５％、１０．４％と大きな値になってしまう。
【０１０１】
比較例３の防眩性フィルムでは、微粒子の平均粒径が１０μｍを超えているので、乾燥前の膜厚が厚くベナードセルが大きくなり、微粒子が三次元立体構造の凝集体を形成し、この凝集体により形成される突起は急峻となってしまう。このため、算術平均粗さＲａが０．６０となり、荒れた表面状態になってしまう。したがって、防眩度は「Ｂ」と良好であるが、白濁度が２．２％と大きな値になってしまう。また、全体のヘイズおよび表面ヘイズもそれぞれ１８．０％、６．０％と大きな値になってしまう。更に、比較例３の防眩性フィルムでは、ぎらつき感も発生してしまっている。
【０１０２】
また、実施例１〜８では、微粒子が２次元凝集するため、優れた防眩性を得ることができ、かつ、白濁度を２．０以下とすることができるのに対して、比較例１〜３では、微粒子が３次元凝集するため、優れた防眩性を得ることはできるが、白濁度が２．０を超えてしまう。すなわち、微粒子を２次元凝集させることで、防眩性と白濁感の抑制とを両立することができる。
【０１０３】
以上、この発明の実施形態および実施例について具体的に説明したが、この発明は、上述の実施形態および実施例に限定されるものではなく、この発明の技術的思想に基づく各種の変形が可能である。
【０１０４】
例えば、上述の実施形態および実施例において挙げた数値はあくまでも例に過ぎず、必要に応じてこれと異なる数値を用いてもよい。
【０１０５】
また、上述の実施形態では、この発明を液晶表示装置に適用した例について説明したが、この発明はこれに限定されるものではない。例えば、この発明はプラズマディスプレイ、有機ＥＬディスプレイ、無機ＥＬディスプレイ、ＣＲＴディスプレイ、リアプロジェクションディスプレイ、表面伝導型電子放出素子ディスプレイ、フィールドエミッションディスプレイ（Field Emission Display：ＦＥＤ）、ＬＥＤディスプレイ、光源にレーザを用いたリアプロジェクションディスプレイ（レーザＴＶ）などの各種表示装置、タッチパネルに適用することができる。
【図面の簡単な説明】
【０１０６】
【図１】この発明の第１の実施形態による液晶表示装置の構成の一例を示す概略断面図である。
【図２】この発明の第１の実施形態による防眩性フィルムの構成の一例を示す概略断面図である。
【図３】この発明の第２の実施形態による防眩性フィルムの構成の一例を示す概略断面図である。
【図４】実施例１の防眩性フィルムの表面写真である。
【図５】比較例１の防眩性フィルムの表面写真である。
【図６】比較例２の防眩性フィルムの表面写真である。
【図７】従来の防眩性フィルムの構成を示す概略断面図である。
【図８】表面の微細凹凸形状の周期を長くした防眩性フィルムの構成を示す概略断面図である。
【図９】表面の微細凹凸形状の周期を長くした防眩性フィルムの表面写真である。
【符号の説明】
【０１０７】
１，１０    防眩性フィルム
２    液晶パネル
２ａ，２ｂ    偏光子
３    バックライト
１１    基材
１２    防眩層
１３    微粒子
１４    低屈折率層
【図１】
2009020288.tif 000005
【図２】
2009020288.tif 000006
【図３】
2009020288.tif 000007
【図７】
2009020288.tif 000008
【図８】
2009020288.tif 000009
【図４】
2009020288.tif 000010
【図５】
2009020288.tif 000011
【図６】
2009020288.tif 000012
【図９】
2009020288.tif 000013